(57)【特許請求の範囲】
【請求項１】
液体インクを用いて画像記録を形成するインクジェット記録用シートにおいて、前記記録用シートは支持体上に無機微粒子を含有するインク受容層を有し、前記無機微粒子が一次粒子の平均粒径が３０ｎｍ以下で、かつＢＥＴ法による比表面積が２００ｍ２／ｇ以上のシリカであり、
さらに前記インク受容層中に、
下記一般式（１）で表わされる化合物から選ばれる少なくとも一種を含有し、
かつ、
一般式（５）で表わされるジアリルアミン系化合物のホモポリマーおよび一般式（５）と共重合可能なエチレン性不飽和化合物とのコポリマーから選ばれる少なくとも一種を含有せしめたことを特徴とするインクジェット記録用シート。
【化１】
0004168650.tif 000015
〔式中、Ｒ１は、直接結合、Ｃ１〜Ｃ１２の飽和または不飽和アルキレン基、フェニレン基または一般式（２）〜（４）で示される置換基を表す。〕
【化２】
0004168650.tif 000016
〔式中、Ｒ２、Ｒ３はそれぞれＣ１〜Ｃ１８のアルキル基を、Ｒ４、Ｒ５はそれぞれ水素原子またはメチル基を表す。〕
【化３】
0004168650.tif 000017
〔式中、ｌは１または２を、ｏ、ｐはそれぞれ１〜１１の整数を表す。〕
【化４】
0004168650.tif 000018
〔式中、Ｒ６〜Ｒ９はそれぞれ水素原子またはＣ１〜Ｃ４のアルキル基を、ｍは１または２を表す。〕
【化５】
0004168650.tif 000019
〔式中、Ｒ１０、Ｒ１１はそれぞれ水素原子またはメチル基を、Ｒ１２は、水素原子またはＣ１〜Ｃ４のアルキル基を、HXは酸を表す。〕
【請求項２】
液体インクを用いて画像記録を形成するインクジェット記録シートにおいて、記録用シート中に下記一般式（１）のＲ１が、一般式（２）で表される化合物を含むインクジェット記録用シート。
【化６】
0004168650.tif 000020
【化７】
0004168650.tif 000021
〔式中、Ｒ２、Ｒ３はそれぞれＣ１〜Ｃ１８のアルキル基を、Ｒ４、Ｒ５はそれぞれ水素原子またはメチル基を表す。〕
【請求項３】
液体インクを用いて画像記録を形成するインクジェット記録用シートにおいて、記録用シート中に下記一般式（１）のＲ１が、一般式（３）で表される化合物を含むインクジェット記録用シート。
【化８】
0004168650.tif 000022
【化９】
0004168650.tif 000023
〔式中、ｌは１または２を、ｏ、ｐはそれぞれ１〜１１の整数を表す。〕
【請求項４】
液体インクを用いて画像記録を形成するインクジェット記録用シートにおいて、記録用シート中に下記一般式（１）で表される化合物である、１，３−ビス（ヒドラジノカルボニルエチル）−５−イソプロピルヒダントインを含むインクジェット記録用シート。
【化１０】
0004168650.tif 000024
【請求項５】
液体インクを用いて画像記録を形成するインクジェット記録用シートにおいて、記録用シート中に下記一般式（１）で表わされる化合物である３，３'−チオジプロピオン酸ジヒドラジドを含むインクジェット記録用シート。
【化１１】
0004168650.tif 000025
【請求項６】
前記インク受容層中に、さらに、１，２−ビス（２−ヒドロキシエチルチオ）エタンを併用する請求項１に記載のインクジェット記録用シート。
【請求項７】
請求項２〜５のいずれか一項記載のインクジェット記録用シート中に、さらに、１，２−ビス（２−ヒドロキシエチルチオ）エタンを併用する事を特徴とするインクジェット記録用シート。
【請求項８】
インクジェット記録用シート上にキャスト処理した光沢層を設けた請求項１〜７記載のインクジェット記録用シート。
【請求項９】
インクジェット記録用シートがキャスト処理したインク受容層を有する請求項１〜８記載のインクジェット記録用シート。
【請求項１０】
液体インクに用いられるシアン染料がフタロシアニン系染料である請求項１〜９記載のインクジェット記録用シート。
【発明の詳細な説明】
【０００１】
【発明の属する技術分野】
本発明は、水性インク、油性インク等の液体インクを用いて記録画像を形成するインクジェット記録用シートに関するものであり、特に、インクジェット記録用シート上にフルカラーで印字された画像の印字濃度が高く、インクの吸収性に優れるという特徴を維持しつつ、従来のインクジェット記録用シートの欠点であった長期保存での変色のないインクジェット記録用シートに関するものである。
【０００２】
【従来の技術】
液体インクを微細なノズルから記録体に噴出して画像を形成させるインクジェット記録方式は、記録時の騒音が少なく、カラー化が容易であること、高速記録が可能であること、また、他の印刷装置より安価であること等の理由から端末用プリンタ、ファクシミリ、プロッタ、あるいは帳票印刷などで広く利用されている。一方、プリンタの急速な普及や高精細・高速化、さらにはデジタルカメラの登場により、記録体側にも高度な特性が要望されるようになった。すなわち、インク吸収性、記録濃度、耐水性および保存性に優れた、銀塩方式の写真に匹敵する画質と保存性を兼ね備えた記録体の実現が強く求められている。
【０００３】
このような要求に答えるため、支持体上に顔料および接着剤を主体とするインク受容層を設けたシートに関する提案が多数なされてきた。例えば、非晶質シリカおよび高分子バインダーからなる塗布層（特開昭５５−５１５８３号公報、同５７−１５７７８６号公報、同６２−１５８０８４号公報）、ゼオライト等のインク吸着顔料を有する塗布層（特開昭５６−１４４１７２号公報）、微粉ケイ酸および水溶性樹脂からなる塗布層（特開昭５６−１４８５８３号公報）、多孔質のカチオン性アルミナ水和物を有する塗布層（特開昭６０−２３２９９０号公報）等を支持体上に設ける方法が提案されている。
【０００４】
また、印字の耐水性改善の観点から、カチオン性ポリマー（特開昭５６−８４９９２号公報、同６０−４９９９０号公報、同６１−１２５８７８号公報）、塩基性ラテックス（特開昭５７−３６６９２号公報）等をインク受容層に含有させる方法が提案されている。
【０００５】
さらに、印字の保存性改善の観点から、リンタングステン酸、リンモリブデン酸、塩化第二クロム等の金属酸化物、金属塩化物またはタンニン酸のうちの少なくとも一つを添加する方法（特開昭５７−８７９８７号公報）、ヒンダードフェノール類等の酸化防止剤を添加する方法（特開昭５７−７４１９２号公報）、ヒンダードアミン類を添加する方法（特開昭６１−１４６５９１号公報）、ベンゾフェノン系、ベンゾトリアゾール系やフェニルサリチル酸系等の紫外線吸収剤を添加する方法（特開昭５７−７４１９３号公報、同５７−８７９８８号公報、同６３−２２２８８５号公報）、チオ尿素系化合物を添加する方法（特開昭６１−１６３８８６号公報）、２−メルカプトベンゾチアゾール、２−メルカプトベンズイミダゾール等の特定のメルカプト化合物を添加する方法（特開昭６１−１７７２７９）、ジチオカルバミン酸塩、チウラム塩、チオシアン酸エステルまたはチオシアン酸塩を添加する方法（特開平７−３１４８８２号公報）等が提案されている。
【０００６】
しかしながら、これらの技術を用いて形成されるフルカラーインクジェット記録画像は長期保存での変色に対してはまだまだ不十分であった。
【０００７】
【発明が解決しようとする課題】
本発明の目的は、インクジェット記録用シート上にフルカラーで印字された場合に、従来のインクジェット記録用シートの欠点であった長期保存での変色を大幅に改善させたインクジェット記録用シートに関するものである。
【０００８】
【課題を解決するための手段】
本発明は下記態様を含む。
[１]液体インクを用いて画像記録を形成するインクジェット記録用シートにおいて、前記記録用シートは支持体上に無機微粒子を含有するインク受容層を有し、前記無機微粒子が一次粒子の平均粒径が３０ｎｍ以下で、かつＢＥＴ法による比表面積が２００ｍ２／ｇ以上のシリカであり、
さらに前記インク受容層中に、
下記一般式（１）で表わされる化合物から選ばれる少なくとも一種を含有し、
かつ、
一般式（５）で表わされるジアリルアミン系化合物のホモポリマーおよび一般式（５）と共重合可能なエチレン性不飽和化合物とのコポリマーから選ばれる少なくとも一種を含有せしめたことを特徴とするインクジェット記録用シート。
【化１２】
0004168650.tif 000002
〔式中、Ｒ１は、直接結合、Ｃ１〜Ｃ１２の飽和または不飽和アルキレン基、フェニレン基または一般式（２）〜（４）で示される置換基を表す。〕
【化１３】
0004168650.tif 000003
〔式中、Ｒ２、Ｒ３はそれぞれＣ１〜Ｃ１８のアルキル基を、Ｒ４、Ｒ５はそれぞれ水素原子またはメチル基を表す。〕
【化１４】
0004168650.tif 000004
〔式中、ｌは１または２を、ｏ、ｐはそれぞれ１〜１１の整数を表す。〕
【化１５】
0004168650.tif 000005
〔式中、Ｒ６〜Ｒ９はそれぞれ水素原子またはＣ１〜Ｃ４のアルキル基を、ｍは１または２を表す。〕
【化１６】
0004168650.tif 000006
〔式中、Ｒ１０、Ｒ１１はそれぞれ水素原子またはメチル基を、Ｒ１２は、水素原子または１〜Ｃ４のアルキル基を、ＨＸは酸を表す。〕
【００１１】
【発明の実施の形態】
本発明者らは、水性インク等の液体インクを用いて記録画像を形成するインクジェット記録用シートにおいて、記録用シート中に一般式（１）で表わされる化合物から選ばれる少なくとも一種を含有させることにより、インクジェット記録用シート上にフルカラーで印字された場合に、従来のインクジェット記録用シートの欠点であった長期保存中での変色を大幅に改善したインクジェット記録用シートが得られることを見出し、本発明を完成するに至った。
【化２３】
0004168650.tif 000007
〔式中、Ｒ１は、直接結合、Ｃ１〜Ｃ１２の飽和または不飽和アルキレン基、フェニレン基または一般式（２）〜（４）で示される置換基を表す。Ｒ１は好ましくは（CH2）n、フェニレン基または一般式（２）〜（４）で示される置換基を,ｎは０または１〜１０の整数を表す。〕
【化２４】
0004168650.tif 000008
〔式中、Ｒ２、Ｒ３はそれぞれＣ１〜Ｃ１８のアルキル基を、Ｒ４、Ｒ５はそれぞれ水素原子またはメチル基を表す。〕
【化２５】
0004168650.tif 000009
〔式中、ｌは１または２を、ｏ、ｐはそれぞれ１〜１１の整数を表す。〕
【化２６】
0004168650.tif 000010
〔式中、Ｒ６〜Ｒ９はそれぞれ水素原子またはＣ１〜Ｃ４のアルキル基を、ｍは１または２を表す。〕
【００１２】
一般式（１）で表わされる化合物の具体例としては、シュウ酸ジヒドラジド、マロン酸ジヒドラジド、コハク酸ジヒドラジド、グルタル酸ジヒドラジド、アジピン酸ジヒドラジド、ピメリン酸ジヒドラジド、ズベリン酸ジヒドラジド、アゼライン酸ジヒドラジド、セバシン酸ジヒドラジド、ドデカン二酸ジヒドラジド、テトラデカン二酸ジヒドラジド、マレイン酸ジヒドラジド、フマル酸ジヒドラジド、イタコン酸ジヒドラジド、フタル酸ジヒドラジド、イソフタル酸ジヒドラジド、テレフタル酸ジヒドラジド、１，３−ビス（ヒドラジノカルボニルエチル）ヒダントイン、１，３−ビス（ヒドラジノカルボニルエチル）−５−メチルヒダントイン、１，３−ビス（ヒドラジノカルボニルエチル）−５−エチルヒダントイン、１，３−ビス（ヒドラジノカルボニルエチル）−５−ｎ−プロピルヒダントイン、１，３−ビス（ヒドラジノカルボニルエチル）−５−イソプロピルヒダントイン、１，３−ビス（ヒドラジノカルボニルエチル）−５−ｎ−ブチルヒダントイン、１，３−ビス（ヒドラジノカルボニルエチル）−５−sec−ブチルヒダントイン、１，３−ビス（ヒドラジノカルボニルエチル）−５−ｎ−アミルヒダントイン、１，３−ビス（ヒドラジノカルボニルエチル）−５−ｎ−ヘキシルヒダントイン、１，３−ビス（ヒドラジノカルボニルエチル）−５−ｎ−オクチルヒダントイン、１，３−ビス（ヒドラジノカルボニルエチル）−５−ラウリルヒダントイン、１，３−ビス（ヒドラジノカルボニルエチル）−５−ステアリルヒダントイン、１，３−ビス（ヒドラジノカルボニルエチル）−５，５−ジメチルヒダントイン、１，３−ビス（ヒドラジノカルボニルエチル）−５−エチル−５−メチルヒダントイン、１，３−ビス（ヒドラジノカルボニルエチル）−５，５−ジエチルヒダントイン、１−ヒドラジノカルボニルエチル−３−（２−メチルヒドラジノカルボニルエチル）ヒダントイン、１−ヒドラジノカルボニルエチル−３−（２−メチルヒドラジノカルボニルエチル）−５−メチルヒダントイン、１−ヒドラジノカルボニルエチル−３−（２−メチルヒドラジノカルボニルエチル）−５−イソプロピルヒダントイン、１−ヒドラジノカルボニルエチル−３−（２−メチルヒドラジノカルボニルエチル）−５，５−ジメチルヒダントイン、１，３−ビス（２−メチルヒドラジノカルボニルエチル）ヒダントイン、１，３−ビス（２−メチルヒドラジノカルボニルエチル）−５−メチルヒダントイン、１，３−ビス（２−メチルヒドラジノカルボニルエチル）−５−イソプロピルヒダントイン、１，３−ビス（２−メチルヒドラジノカルボニルエチル）−５，５−ジメチルヒダントイン、
【００１３】
２，２'−チオジグリコール酸ジヒドラジド、３，３'−チオジプロピオン酸ジヒドラジド、４，４'−チオジブタン酸ジヒドラジド、６，６'−チオジカプロン酸ジヒドラジド、８，８'−チオジカプリル酸ジヒドラジド、１０，１０'−チオジカプリン酸ジヒドラジド、１２，１２'−チオジラウリン酸ジヒドラジド、２，２'−ジチオジグリコール酸ジヒドラジド、３，３'−ジチオジプロピオン酸ジヒドラジド、４，４'−ジチオジブタン酸ジヒドラジド、６，６'−ジチオジカプロン酸ジヒドラジド、８，８'−ジチオジカプリル酸ジヒドラジド、１０，１０'−ジチオジカプリン酸ジヒドラジド、１２，１２'−ジチオジラウリン酸ジヒドラジド、
【００１４】
３，３'−チオビス（２−アミノプロピオン酸ヒドラジド）、３，３'−チオビス（２−Ｎ−メチルアミノプロピオン酸ヒドラジド）、３，３'−チオビス（２−Ｎ，Ｎ−ジメチルアミノプロピオン酸ヒドラジド）、３，３'−チオビス（２−Ｎ−エチルアミノプロピオン酸ヒドラジド）、３，３'−チオビス（２−Ｎ，Ｎ−ジエチルアミノプロピオン酸ヒドラジド）、３，３'−ジチオビス（２−アミノプロピオン酸ヒドラジド）、３，３'−ジチオビス（２−Ｎ−メチルアミノプロピオン酸ヒドラジド）、３，３'−ジチオビス（２−Ｎ，Ｎ−ジメチルアミノプロピオン酸ヒドラジド）、３，３'−ジチオビス（２−Ｎ−エチルアミノプロピオン酸ヒドラジド）、３，３'−ジチオビス（２−Ｎ，Ｎ−ジエチルアミノプロピオン酸ヒドラジド）等が挙げられる。
【００１５】
これらの化合物のうちでも、一般式（１）のＲ１が一般式（２）である化合物は、画像の変色防止のみならず白紙保存性にも優れているため、好ましく用いられる。
【化２７】
0004168650.tif 000011
〔式中、Ｒ２、Ｒ３はそれぞれＣ１〜Ｃ１８のアルキル基を、Ｒ４、Ｒ５はそれぞれ水素原子またはメチル基を表す。〕
【００１６】
なかでも、１，３−ビス（ヒドラジノカルボニルエチル）−５−イソプロピルヒダントインはとりわけ画像の変色防止効果が高いため、特に好ましく用いられる。
【００１７】
さらに、一般式（１）のＲ１が一般式（３）である化合物は、とりわけ画像の変色防止効果に優れているため、好ましく用いられる。
【化２８】
0004168650.tif 000012
〔式中、ｌは１または２を、ｏ、ｐはそれぞれ１〜１１の整数を表す。〕
【００１８】
なかでも、３，３'−チオジプロピオン酸ジヒドラジドは、とりわけ画像の変色防止効果に優れているため、特に好ましく用いられる。
【００１９】
本発明においては、さらに、一般式（５）で表されるジアリルアミン系化合物のホモポリマーおよび一般式（５）と共重合可能なエチレン性不飽和化合物とのコポリマーから選ばれる少なくとも一種を含有せしめることにより、変色防止に対して、高い相乗効果が認められる。
【化２９】
0004168650.tif 000013
〔式中、Ｒ１０、Ｒ１１はそれぞれ水素原子またはメチル基を、Ｒ１２は、水素原子またはＣ１〜Ｃ４のアルキル基を、HXは酸を表す。〕
【００２０】
一般式（５）のＨＸで表される酸は、無機酸、有機酸のいずれでもよく、無機酸としては、塩酸、硫酸、硝酸、リン酸、ピロリン酸、メタリン酸等が、有機酸としては、ギ酸、酢酸、プロピオン酸、メタンスルホン酸、ｐ−トルエンスルホン酸等が挙げられる。これらの酸のうちでも、塩酸、硫酸は特に変色防止に効果的であり、好んで用いられる。
【００２１】
一般式（５）で表されるジアリルアミン系化合物のホモポリマーおよびコポリマーとしては、例えば、ポリジアリルアミン塩酸塩、ポリジアリルアミン硫酸塩、ポリジアリルアミンのリン酸塩、ポリジアリルアミンの酢酸塩、ポリジアリルアミンのプロピオン酸塩、ポリジアリルアミンのメタンスルホン酸塩、ポリジアリルメチルアミン塩酸塩、ポリジアリルメチルアミン硫酸塩、ポリジアリルエチルアミン塩酸塩、ポリジアリルエチルアミン硫酸塩、ポリジアリル−ｎ−プロピルアミン塩酸塩、ポリジアリル−ｎ−ブチルアミン塩酸塩、ポリ（ジ−２−メチルアリルアミン塩酸塩）、ポリ（ジ−２−メチルアリルアミン硫酸塩）、ジアリルアミン塩酸塩・アクリルアミド共重合体、ジアリルアミン硫酸塩・アクリルアミド共重合体、ジアリルアミンのリン酸塩・アクリルアミド共重合体、ジアリルメチルアミン塩酸塩・アクリルアミド共重合体、ジアリルメチルアミン硫酸塩・アクリルアミド共重合体、ジアリルアミン塩酸塩・二酸化イオウ共重合体、ジアリルアミン硫酸塩・二酸化イオウ共重合体、ジアリルメチルアミン塩酸塩・二酸化イオウ共重合体等が挙げられる。Ｒ１０、Ｒ１１は水素原子が好ましい。Ｒ１２も水素原子が好ましい。これらを用いることにより、耐水性が向上するだけでなく、変色防止に相乗効果がある。
【００２２】
本発明においては、１，２−ビス（２−ヒドロキシエチルチオ）エタンを併用することにより、画像の変色防止に対してさらなる相乗効果があり、かつ安全性も高いため、好ましい。
【００２３】
フルカラーインクジェット記録画像が長期保存中に変色する要因は、使用されている染料が、空気中のガス、特にオゾンのような酸化力の強いガスにより容易に酸化されるためと考えられる。とりわけ、シアンインク用染料としてフタロシアニン系染料を用いた場合、その変色が顕著である。
【００２４】
今回、見出した一般式（１）で表わされる化合物が、とりわけ変色防止に効果的であった理由は明らかではないが、一般式（１）で表わされる化合物自体がオゾンのような酸化力の強いガスにより酸化されやすいため、染料が酸化される前に酸化され、結果的に染料の酸化を防止するものと考えられる。
【００２５】
また、一般式（１）で表わされる化合物が酸化されて生じる化合物は無色のため、地肌が黄変する等の問題点を生じないことも大きな特徴である。
【００２６】
前記一般式（１）で表わされる化合物のインクジェット記録用シート中の含有量としては、０．１〜４ｇ／ｍ２程度、好ましくは０．２〜２ｇ／ｍ２程度である。因みに、０．１ｇ／ｍ２より少ないと保存性改善効果が不十分となる恐れがあり、また４ｇ／ｍ２より多いと画質の低下を招く恐れがある。
【００２７】
一般式（５）で表される化合物のホモポリマーおよびコポリマーを併用する際、その含有量は、一般に顔料１００質量部に対して１〜１００質量部、 好ましくは5〜５０質量部の範囲で調節される。配合量が少ないと印字耐水性、印字濃度等の向上効果が得られにくく、多いと逆に印字濃度が低下したり、画像のにじみが発生しやすい。
【００２８】
前記一般式（１）で表わされる化合物を支持体中に含むインクジェット記録用シートの作成方法としては、例えば抄紙工程中でサイズプレス等によって特定の化合物を含む塗液を原紙に塗布または含浸させる方法、インク吸収性顔料、接着剤、特定の化合物を混合して得たインク受容層用塗液を、紙（酸性紙、中性紙）、合成紙、プラスチックフィルム、不織布等の支持体に塗工機を用いて塗布乾燥してインク受容層を形成する方法、顔料、接着剤、さらには特定のポリマーからなるインク受容層上に特定の化合物を含む塗液を塗布する方法等が挙げられる。
【００２９】
なかでも、インク受容層中に前記特定の化合物を含有させる方法は、画像の変色防止により効果的であるため好ましい。
【００３０】
前記一般式（１）で表わされる化合物が水溶性の場合には、水溶液をインク受容層塗液中に添加あるいはインク受容層上に塗工して用いる。一方、水への溶解性が低い場合には、水を分散媒体とし、ボールミル、アトライター、サンドミル、コロイドミル等の攪拌・粉砕機により微粉砕した後、用いる。
【００３１】
インクジェット記録用紙の支持体としては、紙（酸性紙、中性紙）、合成紙、プラスチックフィルム、不織布あるいはプラスチックフィルムをコート紙や上質紙等と接着剤を介して貼合せたもの、または紙にプラスチックをラミネートしたもの等が使用される。かかるプラスチックフィルムとしては、例えば、ポリエステル、ポリプロピレン、ナイロン等のフィルムが挙げられる。
【００３２】
インク受理層中に含有せしめる顔料としては、例えばゼオライト、軽質炭酸カルシウム、重質炭酸カルシウム、炭酸マグネシウム、カオリン、タルク、硫酸カルシウム、硫酸バリウム、酸化チタン、酸化亜鉛、硫化亜鉛、炭酸亜鉛、サチンホワイト、ケイ酸アルミニウム、ケイソウ土、ケイ酸カルシウム、ケイ酸マグネシウム、シリカ、水酸化アルミニウム、アルミナ、アルミナ水和物、アルミノシリケート、ベーマイト、擬ベーマイト、リトポン、尿素−ホルマリン樹脂フィラー等が挙げられる。これらは単独または二種以上を混合して用いられる。
【００３３】
これらのなかでも、シリカ、アルミナおよびアルミナ水和物はインク吸収性に優れているため好ましい。
【００３４】
さらに、一次粒子の平均粒子径が３０ｎｍ以下でかつＢＥＴ法による比表面積が２００ｍ２／ｇ以上のシリカを用いると、とりわけ高画質の画像が得られるため好ましい。一次粒子の下限は特に限定しないが１ｎｍ以上が好ましく、比表面積の上限も特に限定しないが５００ｍ２／ｇ以下が好ましい。
【００３５】
インク受容層中の顔料の使用量としては、インク受容層の固形分に対して２０〜９０重量％程度、好ましくは３０〜８０重量％程度である。なお、９０重量％を越えるとインク受容層の塗膜強度が低下し、また２０重量％未満になるとインクの吸収性が低下し、記録後のインク乾燥性が不充分となり画質が低下する恐れがある。
【００３６】
本発明において、さらにカチオン性ポリマーとして、水に溶解あるいは乳化したときに解離してカチオン性を呈するポリマーを併用することも可能である。このようなカチオン性ポリマーとしては、例えば、ポリジアリルジメチルアンモニウムクロライド、ジアリルジメチルアンモニウムクロライド・アクリルアミド共重合体、ジアリルジメチルアンモニウムクロライド・二酸化イオウ共重合体、ポリアリルアミン塩酸塩、Ｎ−ビニルアクリルアミジン塩酸塩・アクリルアミド共重合体、ジアルキルアミン・エピクロロヒドリン付加重合物、ポリアミドポリアミンエピクロロヒドリン重合物、ジシアンジアミド・ホルマリン重縮合物、ポリアルキレンポリアミン・ジシアンジアミド重縮合物、ポリエチレンイミン塩酸塩、ポリ（メタ）アクリロイルオキシアルキルジアルキルアミン塩酸塩、（メタ）アクリロイルオキシアルキルジアルキルアミン塩酸塩・アクリルアミド共重合体、ポリ（メタ）アクリロイルオキシアルキルトリアルキルアンモニウムクロライド、（メタ）アクリロイルオキシアルキルトリアルキルアンモニウムクロライド・アクリルアミド共重合体、ポリ（メタ）アクリルアミドアルキルジアルキルアミン塩酸塩、（メタ）アクリルアミドアルキルジアルキルアミン塩酸塩・アクリルアミド共重合体、ポリ（メタ）アクリルアミドアルキルトリアルキルアンモニウムクロライド、（メタ）アクリルアミドアルキルトリアルキルアンモニウムクロライド・アクリルアミド共重合体等が挙げられる。
【００３７】
インク受容層には、接着剤として、例えば酸化澱粉、エーテル化澱粉等の澱粉誘導体、カルボキシメチルセルロース、ヒドロキシエチルセルロース等のセルロース誘導体、カゼイン、ゼラチン、大豆タンパク、完全（部分）ケン化ポリビニルアルコール、ケイ素変性ポリビニルアルコール、アセトアセチル基変性ポリビニルアルコール、スチレン−無水マレイン酸共重合体の塩、スチレン−ブタジエン系ラテックス、アクリル系ラテックス、ポリエステルポリウレタン系ラテックス、酢酸ビニル系ラテックス等の水性接着剤、或いはポリメチルメタクリレート、ポリウレタン樹脂、不飽和ポリエステル樹脂、塩化ビニル−酢酸ビニルコポリマー、ポリビニルブチラール、アルキッド樹脂等の有機溶剤可溶性樹脂が、単独あるいは複数を混合して用いられる。これらの接着剤は、一般に顔料１００重量部に対して１〜２００重量部程度、好ましくは１０〜１００重量部程度の範囲で使用される。
【００３８】
さらに、インク受容層中には、顔料分散剤、増粘剤、架橋剤、流動性変性剤、消泡剤、抑泡剤、離型剤、発泡剤、浸透剤、着色染料、着色顔料、蛍光増白剤、防腐剤、防バイ剤、耐水化剤等を適宜添加することもできる。
【００３９】
インク受容層は、インク受容層用塗液をバーコーター、ブレードコーター、エアナイフコーター、グラビアコーター、ダイコーター、カーテンコーター等の塗工方式で支持体上の少なくとも片面に乾燥後の塗布量が２〜３０ｇ／ｍ２程度となるように塗布乾燥して形成される。因みに、塗布量が２ｇ／ｍ２より少ないと記録画質が低下し、また３０ｇ／ｍ２より多いと塗膜強度が低下する恐れがある。
【００４０】
インク受容層形成後、高光沢を付与する等の目的のために例えばスーパーカレンダー、グロスカレンダーなどで加圧下のロールニップ間を通して表面の平滑性を与えることも可能である。
【００４１】
上述したインク受容層上にさらに光沢層を設けることができる。この光沢層は、樹脂を主成分とすることができる。また顔料および樹脂を含有させて構成することもできる。光沢層はインクを速やかに通過または吸収できるよう、光沢を阻害しない範囲で多孔性もしくは通液性にするのが好ましい。このようにするためには、顔料を配合するか、光沢を落とさない範囲で、樹脂が完全に成膜しないような乾燥条件を選択すると良い。
【００４２】
光沢層に用いる顔料は、インク受容層に用いたものと同様のものが挙げられるが、光沢、透明性、インク吸収性の点で、コロイダルシリカ、非晶質シリカ、酸化アルミニウム、アルミノシリケート、ゼオライト、合成スメクタイト等が好ましい。これらの顔料は光沢層中に１０〜８０重量％含まれることが望ましい。顔料のＢＥＴ比表面積が大きいほど、インクの吸収性に優れるため、１５０ｍ2／ｇ以上が好ましい。上限は特にないが１０００ｍ2／ｇ程度までであり、７００ｍ2／ｇ程度以下が好ましい。顔料の平均粒子径（凝集粒子の場合は凝集粒子の径）は、０．０１〜５μｍが好ましく、０．０５〜１μｍのものがより好ましい。更に好ましくは０．０５〜０．８μｍである。粒子径が０．０１μｍ未満になると、インク吸収性の改良効果に乏しくなる恐れがあり、５μｍを超えると、光沢や印字濃度の低下が起こる恐れがある。顔料として一次粒子の平均粒子径が３ｎｍ以上４０ｎｍ以下で、二次粒子の平均粒子径が１０ｎｍ以上５００ｎｍ以下であるシリカ微細粒子を使用すると、光沢、インクの吸収性に特に優れたものとなる。光沢層が顔料を主成分（１０〜８０％）として形成する場合、インクの吸収性が特に好ましい。
【００４３】
この場合、光沢層がインク吸収性および透明性に優れるため、光沢層にカチオン性化合物を配合すると、インク染料が効率よく光沢層に定着し、光沢層の透明性とあいまって印字濃度の極めて優れたものとなり易い。光沢層の樹脂としては、水溶性樹脂（例えばポリビニルアルコール、カチオン変性ポリビニルアルコール、シリル変性ポリビニルアルコール等のポリビニルアルコール類、カゼイン、大豆蛋白、合成蛋白質類、でんぷん、カルボキシルメチルセルロースやメチルセルロース等のセルロース誘導体）、スチレン−ブタジエン共重合体、メチルメタクリレート−ブタジエン共重合体等の共役ジエン系重合体ラテックス、スチレン−酢酸ビニル共重合体等のビニル系共重合体ラテックス等の水分散性樹脂、水性アクリル樹脂、水性ポリウレタン樹脂、水性ポリエステル樹脂等、その他一般に塗工紙分野で公知公用の各種樹脂（接着剤）が単独あるいは併用して使用される。
【００４４】
なお、樹脂を主体に光沢層を形成する場合、特にエチレン性不飽和結合を有するモノマー（以下エチレン性モノマーという）を重合させてなる重合体あるいは共重合体（以下一括して重合体と称する）を主成分として構成されるのが好ましい。さらに、これら重合体の置換誘導体でも良い。また、上記のエチレン性モノマーをコロイダルシリカの存在下で重合させ、Ｓｉ−Ｏ−Ｒ（Ｒ：重合体成分）結合によって複合体になった形、あるいは上記重合体にＳｉＯＨ基等のコロイダルシリカと反応するような官能基を導入しておき、コロイダルシリカと反応させて複合体になった形で使用することも可能である。この複合体を使用した場合、光沢、インク吸収性に優れたものとなりやすい。
【００４５】
さらに加熱鏡面ドラムを用いるキャスト方式で光沢層を得る態様では、 上記の重合体等の樹脂は、そのガラス転移点が４０℃以上のものが好ましく、５０〜１００℃の範囲であるものがより望ましい。ガラス転移点が低いと乾燥の際に成膜が進みすぎ、表面の多孔性が低下する結果、インクの吸収速度が低下するおそれが生じる。また、乾燥温度が重要であり、乾燥温度が高すぎると成膜が進みすぎ、表面の多孔性が低下する結果、インクの吸収速度が低下し、逆に乾燥温度が低すぎると、光沢に乏しくなる傾向が有り、生産性も低下する。光沢層ではキャスト方式を用いることもできる。この態様では、キャストドラムからの離型性に優れたものとなり易い。複合体粒子は特に限定しないが、例えば平均粒径が２０〜２００ｎｍ程度である。
【００４６】
ウェット法は、基紙上に塗工した光沢層が湿潤状態にあるうちに該光沢発現層を加熱された鏡面ドラム面に圧接して強光沢仕上げを行うものである。ゲル化法は、基紙上に塗工した光沢層が湿潤状態にあるうちにこの光沢層をゲル化剤浴に接触させ、ゲル化状態にした光沢層を加熱ドラム面に圧接して強光沢仕上げを行うものである。リウェット法は、湿潤状態の光沢層を一旦乾燥してから再度湿潤液に接触させた後、加熱ドラム面に圧接して強光沢仕上げを行うものである。
【００４７】
光沢層の塗工量は、乾燥固形分で０．２〜３０ｇ／ｍ2 、好ましくは、１〜２０ｇ／ｍ2である。ここで、０．２ｇ／ｍ2未満では光沢が十分に出ない場合があり、３０ｇ／ｍ2を越えて多いとインク乾燥性が劣ったり、記録濃度が低下する恐れがある。
【００４８】
また、支持体の裏面に保護層を設けたり、支持体と記録層の間に中間層を設けることももちろん可能で、インクジェット記録用シート製造分野における各種の公知技術が付加し得るものである。
【００４９】
記録画像を形成するための液体インクとは、着色剤および液媒体、その他の添加剤からなる記録液体である。着色剤としては直接染料、酸性染料、反応性染料等の各種水溶性染料が挙げられる。また、水性インクの液媒体としては、水単独、あるいは水および水溶性有機溶剤の併用がある。更に油性インクでもよい。水溶性有機溶剤としては、例えばエチルアルコール、イソプロピルアルコール等の一価アルコール、エチレングリコール、ジエチレングリコール、ポリエチレングリコール、グリセリン等の多価アルコール、トリエチレングリコールモノメチルエーテル、トリエチリン、トリエチレングリコールモノメチルエーテル、トリエチレングリコールモノエチルエーテル等の多価アルコールの低級アルキルエーテル等が挙げられる。さらに添加剤としては、例えばｐＨ調整剤、金属封鎖剤、防ばい剤、粘度調整剤、表面張力調整剤、界面活性剤、および防錆剤等が挙げられる。
【００５０】
【実施例】
以下に実施例を挙げて本発明をより具体的に説明するが、もちろんこれらに限定されるものではない。なお、例中の「部」および「％」は、特に断わらない限りそれぞれ重量部および重量％を示す。
実施例1
【００５１】
（インク受容層用塗液Ａの調製）合成非晶質シリカ（商品名：ファインシールＸ６０、(株)トクヤマ製,平均粒径５．９μｍ，比表面積２９０ｍ２／ｇ）１００部、ケイ素変性ポリビニルアルコール（商品名：Ｒ−１１３０、(株)クラレ製）の１０％水溶液２５０部、ジアリルアミン塩酸塩・アクリルアミド共重合体（商品名：スミレーズレジン １００１、住友化学(株)製）の４０％水溶液７５部、１，３−ビス（ヒドラジノカルボニルエチル）−５−メチルヒダントイン１０部および少量の消泡剤、分散剤および水からなる固形分濃度１５％のインク受容層用塗液Ａを得た。
【００５２】
（インクジェット記録用シートの作成）６５ｇ／ｍ２の上質紙上にインク受容層用塗液Ａを固形分で１２ｇ／ｍ２となるようにワイヤーバーにて塗布乾燥してインク受理層を設けた後、スーパーキャレンダー処理してインクジェット記録用シートを作成した。
【００５３】
実施例２〜１１
実施例１において、１，３−ビス（ヒドラジノカルボニルエチル）−５−メチルヒダントインの代わりに、以下の化合物を用いた以外は、実施例１と同様にしてインクジェット記録用シートを作成した。
実施例２：１，３−ビス（ヒドラジノカルボニルエチル）−５−エチルヒダントイン
実施例３：１，３−ビス（ヒドラジノカルボニルエチル）−５−イソプロピルヒダントイン
実施例４：１，３−ビス（ヒドラジノカルボニルエチル）−５−ｓｅｃ−ブチルヒダントイン
実施例５：１，３−ビス（ヒドラジノカルボニルエチル）−５，５−ジメチルヒダントイン
実施例６：アジピン酸ジヒドラジド
実施例７：コハク酸ジヒドラジド
実施例８：マロン酸ジヒドラジド
実施例９：３，３'−チオジプロピオン酸ジヒドラジド
実施例１０：３，３'−ジチオジプロピオン酸ジヒドラジド
実施例１１：２，２'−チオジグリコール酸ジヒドラジド
【００５４】
実施例１２
（セバシン酸ジヒドラジドの分散液の調製）セバシン酸ジヒドラジド１００部、スルホン基変性ポリビニルアルコール（商品名：ゴーセランL−３２６６、日本合成化学(株)製）５部、少量の界面活性剤、消泡剤および水からなる固形分濃度２０％の組成物をサンドグラインダーで平均粒子径が、０．５μｍとなるまで粉砕し、分散液を得た。
【００５５】
（インク受容層用塗液Ｂの調製）合成非晶質シリカ（商品名：ファインシールＸ６０、(株)トクヤマ製）１００部、ケイ素変性ポリビニルアルコール（商品名：Ｒ−１１３０、(株)クラレ製）の１０％水溶液２５０部、ジアリルアミン塩酸塩・アクリルアミド共重合物（商品名：スミレーズレジン １００１、住友化学(株)製）の４０％水溶液７５部、セバシン酸ジヒドラジドの２０％分散液 ５０部および少量の消泡剤、分散剤および水からなる固形分濃度１５％のインク受容層用塗液Ｂを得た。
【００５６】
（インクジェット記録用シートの作成）６５ｇ／ｍ２の上質紙上にインク受容層用塗液Ｂを固形分で１２ｇ／ｍ２となるようにワイヤーバーにて塗布乾燥してインク受理層を設けた後、スーパーキャレンダー処理してインクジェット記録用シートを作成した。
【００５７】
実施例１３〜１５
実施例１２において、セバシン酸ジヒドラジドの代わりに、以下の化合物を用いた以外は、実施例１２と同様にしてインクジェット記録用シートを作成した。
実施例１３：ドデカン二酸ジヒドラジド
実施例１４：イソフタル酸ジヒドラジド
実施例１５：３，３'−チオビス（２−アミノプロピオン酸ヒドラジド）
【００５８】
実施例１６〜１７
実施例１において、１，３−ビス（ヒドラジノカルボニルエチル）−５−メチルヒダントイン１０部の代わりに、以下の化合物を用いた以外は、実施例１と同様にしてインクジェット記録用シートを作成した。
実施例１６：１，３−ビス（ヒドラジノカルボニルエチル）−５−イソプロピルヒダントイン１０部および１，２−ビス（２−ヒドロキシエチルチオ）エタン１０部
実施例１７：コハク酸ジヒドラジド１０部および１，２−ビス（２−ヒドロキシエチルチオ）エタン１０部
【００５９】
実施例１８〜２０
実施例３において、ジアリルアミン塩酸塩・アクリルアミド共重合体（商品名：スミレーズレジン １００１、住友化学(株)製）の代わりに、以下の化合物を用いた以外は、実施例３と同様にしてインクジェット記録用シートを作成した。
実施例１８：ジアリルアミン塩酸塩・二酸化イオウ共重合体（商品名：ＰＡＳ−９２、日東紡績(株)製）
実施例１９：ポリジアリルメチルアミン塩酸塩（商品名：ＰＡＳ−Ｍ−１、日東紡績(株)製）
実施例２０：ポリジアリルジメチルアンモニウムクロライド・アクリルアミド共重合体（商品名：ＰＡＳ−Ｊ−８１、日東紡績(株)製）
実施例２１
【００６０】
（インク受容層用塗液Ｃの調整）合成非晶質シリカ（商品名：ファインシールＸ６０、トクヤマ製）１００部、ケイ素変性ポリビニルアルコール（商品名：Ｒ−１１３０、クラレ製）の１０％水溶液２５０部、ジアリルアミン塩酸塩・アクリルアミド共重合体（商品名：スミレーズレジン １００１、住友化学(株)製）の４０％水溶液７５部および少量の消泡剤、分散剤および水からなる固形分濃度１５％のインク受容層用塗液Ｃを得た。
【００６１】
（インクジェット記録用シートの作成）６５ｇ／ｍ2 の上質紙上にインク受容層用塗液Ｃを固形分で１２ｇ／ｍ2 となるようにワイヤーバーにて塗布乾燥しインク受理層を設けた後、さらに１，３−ビス（ヒドラジノカルボニルエチル）−５−イソプロピルヒダントインの５％水溶液を固形分で１．０ｇ／ｍ2 となるようにワイヤーバーにて塗布乾燥し、スーパーキャレンダー処理してインクジェット記録用シートを作成した。
【００６２】
実施例２２
（光沢発現層用塗液Ｄの調整）ガラス転移点７５℃のスチレン−２−エチルヘキシルアクリレート共重合体とコロイダルシリカの複合体（共重合体とコロイダルシリカは、重量比で４０：６０）１００部、増粘・分散剤としてアルキルビニルエーテル・マレイン酸誘導体共重合体５部、離型剤としてレシチン３部よりなる固形分濃度３０％の光沢発現層用塗液Ｄを得た。
【００６３】
（インクジェット記録用シートの作成）６５ｇ／ｍ２の上質紙上に実施例３のインク受容層用塗液を固形分で１２ｇ／ｍ２となるようにワイヤーバーにて塗布乾燥してインク受理層を設けた後、光沢発現層用塗液Ｄを塗工した後、ただちに表面温度が８５℃の鏡面ドラムに圧接し、乾燥後離型させ、光沢層を有する光沢タイプのインクジェット記録用シートを作成した。このときの光沢層の塗工量は固形分で８ｇ／ｍ２であった。
【００６４】
実施例２３
実施例２２において、１，３−ビス（ヒドラジノカルボニルエチル）−５−イソプロピルヒダントインの代わりに３，３'−チオジプロピオン酸ジヒドラジドを用いた以外は、実施例２２と同様にして、インクジェット記録用シートを作成した。
【００６５】
実施例２４
（光沢発現層用塗液Ｅの調整）ガラス転移点７５℃のスチレン−２−エチルヘキシルアクリレート共重合体とコロイダルシリカの複合体（共重合体とコロイダルシリカは、重量比で４０：６０）１００部、１，３−ビス（ヒドラジノカルボニルエチル）−５−イソプロピルヒダントイン１０部、増粘・分散剤としてアルキルビニルエーテル・マレイン酸誘導体共重合体５部、離型剤としてレシチン３部よりなる固形分濃度３０％の光沢発現層用塗液Ｅを得た。
【００６６】
（インクジェット記録用シートの作成）６５ｇ／ｍ2の上質紙上に実施例３のインク受容層用塗液Ａを固形分で１２ｇ／ｍ2となるようにワイヤーバーにて塗布乾燥してインク受理層を設けた後、光沢発現層用塗液Ｅを塗工した後、ただちに表面温度が８５℃の鏡面ドラムに圧接し、乾燥後離型させ、光沢タイプのインクジェット記録用シートを作成した。このときの光沢層の塗工量は固形分で８ｇ／ｍ2 であった。
【００６７】
実施例２５
（インク受容層用塗液Ｆの調整）合成非晶質シリカ（商品名：ファインシールＸ６０、トクヤマ製）１００部、ケイ素変性ポリビニルアルコール（商品名：Ｒ−１１３０、クラレ製）の１０％水溶液２５０部、ジアリルアミン塩酸塩・アクリルアミド共重合体（商品名：スミレーズレジン １００１、住友化学(株)製）の４０％水溶液７５部、１，２−ビス（２−ヒドロキシエチルチオ）エタン １０部および少量の消泡剤、分散剤および水からなる固形分濃度１５％のインク受容層用塗液Ｆを得た。
【００６８】
（インクジェット記録用シートの作成）６５ｇ／ｍ2 の上質紙上にインク受容層用塗液Ｆを固形分で１２ｇ／ｍ2 となるようにワイヤーバーにて塗布乾燥してインク受理層を設けた後、光沢発現層用塗液Ｅを塗工した後、ただちに表面温度が８５℃の鏡面ドラムに圧接し、乾燥後離型させ、光沢タイプのインクジェット記録用シートを作成した。このときの光沢層の塗工量は固形分で８ｇ／ｍ2 であった。
【００６９】
実施例２６
（インク受容層用塗液Ｇの調製）気相法シリカ（商品名：アエロジル３００、一次粒子の平均粒経 ０．００７μｍ、ＢＥＴ法による比表面積 ３００ｍ２／ｇ、日本アエロジル工業社(株)製）１００部、ポリビニルアルコール（商品名：ＰＶＡ−２３５、(株)クラレ製）の１０％水溶液２００部、ジアリルアミン塩酸塩・二酸化硫黄共重合体（商品名：ＰＡＳ−９２、日東紡績(株)製）の２０％水溶液５０部、１，３−ビス（ヒドラジノカルボニルエチル）−５−イソプロピルヒダントイン１０部および少量の消泡剤、分散剤および水からなる固形分濃度１０％のインク受容層用塗液Ｇを得た。
【００７０】
（インクジェット記録用シートの作成）ラミネート塗工紙（市販コート紙（商品名：ＯＫコート紙、１２７．９ｇ／ｍ２、王子製紙（株）製）の塗工面にポリエチレンを１５μｍラミネートしたもの）上にインク受容層用塗液Ｇを固形分で２０ｇ／ｍ２となるようにワイヤーバーにて塗布乾燥してインク受容層を設けた後、スーパーキャレンダー処理してインクジェット記録用シートを作成した。
【００７１】
実施例２７
実施例２６において、１，３−ビス（ヒドラジノカルボニルエチル）−５−イソプロピルヒダントインの代わりに３，３'−チオジプロピオン酸ジヒドラジドを用いた以外は、実施例２６と同様にして、インクジェット記録用シートを作成した。
【００７２】
比較例１
実施例１において、１，３−ビス（ヒドラジノカルボニルエチル）−５−メチルヒダントインを用いなかった以外は、実施例１と同様にしてインクジェット記録用シートを作成した。
【００７３】
比較例２
実施例１において、１，３−ビス（ヒドラジノカルボニルエチル）−５−メチルヒダントインの代わりに、アセチルヒドラジドを用いた以外は、実施例１と同様にしてインクジェット記録用シートを作成した。
【００７４】
比較例３
実施例２３において、１，３−ビス（ヒドラジノカルボニルエチル）−５−イソプロピルヒダントインを用いなかった以外は、実施例２３と同様にしてインクジェット記録用シートを作成した。
【００７５】
比較例４
実施例２７において、１，３−ビス（ヒドラジノカルボニルエチル）−５−イソプロピルヒダントインを用いなかった以外は、実施例２７と同様にしてインクジェット記録用シートを作成した。
【００７６】
実施例および比較例で得たインクジェット記録用シートについて、エプソンインクジェットプリンターＰＭ−８００Ｃを用いて、シアン、マゼンタ、イエロー混色によるミックスブラックおよびシアンインクのベタ印字およびＩＳＯ−４００の画像（「高精細カラーディジタル標準画像データＩＳＯ／ＪＩＳ−ＳＣＩＤ」、ｐ１３、画像名称：ポートレート、財団法人日本企画協会発行）を印字し、以下の評価を行い、結果を表１に示した。なお、ＰＭ−８００Ｃには、シアン染料としてフタロシアニン系染料が使用されている。
【００７７】
〔印字濃度〕シアン、マゼンタ、イエロー混色によるミックスブラックおよびシアンインクのベタ印字部の濃度をマクベス濃度計（形式：ＲＤ−９１４、マクベス製）を用いて測定した。
【００７８】
〔耐オゾン性〕長期保存性との相関の高い耐オゾン性を評価した。シアン、マゼンタ、イエロー混色によるミックスブラックおよびシアンインクのベタ印字およびＩＳＯ−４００の画像を、オゾン濃度 １０ｐｐｍの容器に１２時間放置した。ベタ印字の場合には試験後のマクベス濃度を測定し、次の式により画像残存率を算出した。一方、画像の場合には目視により変色の度合いを観察し、評価した。
画像残存率（％）＝〔（処理後の濃度）／（処理前の濃度）〕×１００
（評価基準）
◎：変褪色がみられない
○：変褪色がややみられるものの、良好
×：変褪色が著しく、実用上問題あり
【００７９】
〔白紙耐熱保存性〕インクジェット記録用シートを８０℃、５０％の条件下１週間放置し、試験前後の白紙のＬ＊，ａ＊，ｂ＊を色彩色差計（形式：ＣＲ−３２１，ミノルタ（株）製）により測定し、次の式よりΔＥ＊ａｂを算出した。
ΔＥ＊ａｂ＝［（ΔＬ＊）２＋（Δａ＊）２＋（Δｂ＊）２］１／２
（式中、ΔＬ＊、Δａ＊およびΔｂ＊は、試験前後のＬ＊、ａ＊、ｂ＊の座標のそれぞれの差を意味する。）
【００８０】
【表１】
0004168650.tif 000014
【００８３】
【発明の効果】
表１から明らかなように、本発明のインクジェット記録用シートは、オゾンガスに暴露された場合でも画像の変褪色が非常に少なく、長期保存性に優れた記録用シートであった。